(57)【要約】【課題】巻き戻しが容易でない欠点、接着力が強すぎる欠点、季節変動特性のある欠点、傷付き防止貼着時の剥離繰り出し性が悪い欠点、剥離調整剤を使用する欠点、剥離防塵フイルムの自然崩壊による廃棄困難の欠点、それ自体が埃を作り出す欠点、製品ロスの少ない作業性生産性の悪い欠点の全てを同時に解決するフイルムを提供することを目的とする。【解決手段】水添成分を含有しない熱可塑性樹脂からなる樹脂層Ａと、水添ブロック共重合体樹脂又はオレフィンブロック共重合体樹脂からなる接着性層Ｂと、生分解性樹脂からなる樹脂層Ｃとから構成されており、樹脂層Ａと接着性層Ｂとの剥離接着強度が０．５０以上で、かつ樹脂Ｂと樹脂Ｃとの剥離接着強度が０．０１〜０．１０Ｎ／ｃｍであることを特徴とする傷付き防止フイルム。【選択図】なし【特許請求の範囲】
【請求項１】
水添成分を含有しない熱可塑性樹脂からなる樹脂層Ａと、水添ブロック共重合体樹脂又はオレフィンブロック共重合体樹脂からなる接着性層Ｂと、生分解性樹脂からなる樹脂層Ｃとから構成されており、樹脂層Ａと接着性層Ｂとの剥離接着強度が０．５０以上で、かつ樹脂Ｂと樹脂Ｃとの剥離接着強度が０．０１〜０．１０Ｎ／ｃｍであることを特徴とする傷付き防止フイルム。
【請求項２】
生分解性樹脂が、ポリ乳酸樹脂であることを特徴とする請求項１に記載の傷付き防止フイルム。
【請求項３】
該傷付き防止フイルムが、フィードブロック積層方法を用いた積層インフレーション方法で製造されたことを特徴とする請求項１又は２に記載の傷付き防止フイルム。
【請求項４】
接着性樹脂を構成する水添ブロック共重合体樹脂又はオレフィンブロック共重合体樹脂が、水添スチレン・ブタジエンラバー樹脂、ポリスチレン−ポリイソプレンの水添ジブロックエラストマー樹脂、エチレン・プロピレン・ブチレン共重合体ラバー樹脂であることを特徴とする請求項１に記載の傷付き防止フイルム。
【請求項５】
樹脂層Ａと、接着性層Ｂと、樹脂層Ｃとをフィードブロック法で口金内で同心円上に重ね合わせてインフレーション製膜することを特徴とする請求項１〜４のいずれか１項に記載の傷付き防止フイルムの製造方法。
【発明の詳細な説明】
【技術分野】
【０００１】
光学用物品、ガラス製品、金属板、その他の加工品等を保存・移動する際に、物品等に貼着して、その際の傷付きから保護・防止するための傷付き防止フイルム、及びその製造方法に関する。
【背景技術】
【０００２】
従来、ガラス光学物品、金属板やその加工製品、プラスチック板や加工製品では、表面の傷付きを防止する必要がある場合は、持ち運びによる紙類ポリエチレンフイルム等の包装材と被包装物特にガラスプラスチック製品との摩擦傷付きや保管中に珪素粒を含む埃の付着等での摩擦傷付きを考慮して、特定２層のマスキングフイルムすなわち、傷付き防止フイルムをこれらの物品の必要部分に摩擦が起こらないように貼り付けて用いることが、例えば、特許文献１及び特許文献２、特許文献３、特許文献４及び特許文献５に開示されている。しかしながら、フイルムをただ貼り付けるだけでは問題になる欠点があった。すなわち、光学用のガラスや透明プラスチック板のマスキングには、接着性と剥離性とを兼ね備えた積層フイルムが使われることが多いが、接着層を該板側に貼着しその上をやや固めの傷付き防止基材フイルムで保護する２層積層フイルムを使う場合には、この２層フイルムをロールに巻き取る場合に接着層がロール状基材層に接着して巻き戻せなくなる恐れがあった。
【０００３】
そこで、この巻取り時の接着を防ぐ為にこれを改良した技術に接着層に接着性がやや低く適度な接着性と剥離性を持つ熱可塑性エラストマーのスチレンブタジエン共重合体（例、商品名旭化成タフテック）やエチレン酢酸ビニル共重合体（ＥＶＡ：酢酸ビニル含量２０ｗｔ％）を使用した２層フイルムがあるが、接着性樹脂が表面に露出するので、接着層側へ周囲の塵が付着することを防止できない欠点があり、板や物品に傷を付ける恐れのある。塵や異物の付着を防止する為にポリアクリル樹脂や、芳香族ポリエステル樹脂（ＰＥＴ）や、高密度ポリエチレンなどからなる防塵フイルムをその接着層フイルム上に貼り付けて接着し３層構造の傷付きを防止する積層フイルムにして置き、板や物品に傷を付ける恐れのある物品への貼着する直前でその防塵積層フイルムを剥離しながら内側接着層を該板等の物品側に貼着する方法が取られている。
【０００４】
しかしながら、該防塵フイルム（例えば、低密度ポリエチレン）と接着層との接着性はやや低いとはいうものの接着層（例えば、タフテック）との剥離強度が強過ぎるので、接着層を含むフイルム全体を引き伸ばしてしまい傷付き防止を必要とする物品との接着が均一に行われ難いフイルム繰り出し性不良等の欠点があり、これを改良した技術に接着層に適度な接着性と剥離性を持つ熱可塑性エラストマーのスチレンブタジエン共重合体（例、商品名：旭化成タフテック）やエチレン酢酸ビニル共重合体（ＥＶＡ：酢酸ビニル含量２０ｗｔ％）を使用した３層積層フイルムがある。更には、この接着層にタフテックを有する３層積層フイルムも剥離層の低密度ポリエチレンとの剥離性がやや弱く信頼性に欠けているばかりでなく、その接着性の季節変動が激しく夏場には接着性が強すぎて剥離不良になりやすい欠点があったし、ゲル分多く傷付き防止を必要とする物品の表面が細かい粗面の梨地の場合は更にその接着剥離性に信頼性を欠いている欠点があった。
すなわち、接着層と防塵剥離層との接着性と剥離繰り出し性との相反する特性の両立性バランスが適当でないと傷付き防止フイルムとしては使用し難い欠点がある。この欠点を解決する方法に傷付きを防止する積層フイルムの構成フイルムである剥離防塵フイルムの接着層側に剥離調整剤を塗布しておくことが考えられる。しかしながら、防塵フイルムを剥離した時に塗布した剥離調整剤が接着層側に残って表面の傷付きを防止を必要とする板その他の物品の表面に付着し商品価値を下げるという欠点がある。
【０００５】
更に、この防塵フイルムは貼着時に剥離され廃棄されることになるが、埋め立てなどに廃棄される場合は自然に光や微生物で崩壊する天然自然のものが望まれている。これら天然自然のものには紙、板紙、レーヨン不織布などが特許文献１に開示されているが、それ自体は接着性は良いが埃を作り出してしまう欠点があったし、当然に剥離性が悪い欠点があった。
そして、更に、この３層傷付き防止フイルムを製造するのに従来では、先ずポリオレフィンフイルムの上に接着層を有する２層フイルムを用意して、別に硬い性質があり接着性と剥離性を兼ね備えたポリエチレンメタアクリル酸共重合体フイルムを用意して接着層の上にＴダイラミネーション法で張り合わせ３層にする方法が採用されるが、この製造方法では、張り合わせた幅両端が製品ロスになり、製法も別々に用意して張り合わせる方法をとるので作業性生産性が悪いという欠点があった。
【０００６】
【特許文献１】特公平０５−０７４６２７号公報
【特許文献２】特開平０８−３１１４１９号公報
【特許文献３】特開平１０−００６４４４号公報
【特許文献４】特開２００３−１１９４３５号公報
【特許文献５】特開２００３−３３８９１８号公報
【発明の開示】
【発明が解決しようとする課題】
【０００７】
本発明は、巻き戻しが容易でない欠点、接着力が強すぎる欠点、季節変動特性のある欠点、傷付き防止貼着時の剥離繰り出し性が悪い欠点、剥離調整剤を使用する欠点、剥離防塵フイルムの自然崩壊による廃棄困難の欠点、それ自体が埃を作り出す欠点、製品ロスの少ない作業性生産性の悪い欠点等の全ての欠点を同時に解決する積層型の傷付き防止フイルム、及びその製造方法を提供することを目的とする。
【課題を解決するための手段】
【０００８】
本発明者らは、前記課題を解決するため鋭意研究した結果、芳香族ポリエステル樹脂や接着し難いと思われるポリオレフィン樹脂と特定のブロック共重合体からなる接着性樹脂は接着し過ぎると予想されるところであるが、特定のジブロックラバー樹脂又は特定のオレフィンブロック共重合体ラバー樹脂からなる接着生樹脂とポリエステル系樹脂である生分解生樹脂を採用することにより驚くべきことに上記課題を全て解決し得ることを見出し、本発明をなすに至った。
即ち、本発明は、下記（１）から（５）の発明である。
（１）水添成分を含有しない熱可塑性樹脂からなる樹脂層Ａと、水添ブロック共重合体樹脂からなる接着性層Ｂと、生分解性樹脂からなる樹脂層Ｃとから構成されており、樹脂層Ａと接着性層Ｂとの剥離接着強度が０．０４１以上で、かつ樹脂Ｂと樹脂Ｃとの剥離接着強度が０．０２〜０．０４Ｎ／ｃｍであることを特徴とする傷付き防止フイルム。
（２）生分解性樹脂が、ポリ乳酸樹脂であることを特徴とする上記（１）に記載の傷付き防止フイルム。
（３）該傷付き防止フイルムが、フィードブロック積層方法を用いた積層インフレーション方法で製造されたことを特徴とする上記（１）又は（２）に記載の傷付き防止フイルム。
（４）接着性樹脂を構成する水添ブロック共重合体樹脂又はオレフィンブロック共重合体樹脂が、水添スチレン・ブタジエンラバー樹脂、ポリスチレン−ポリイソプレンの水添ジブロックエラストマー樹脂、エチレン・プロピレン・ブチレン共重合体ラバー樹脂であることを特徴とする上記（１）記載の傷付き防止フイルム。
（５）樹脂層Ａと、接着性層Ｂと、樹脂層Ｃとをフィードブロック法で口金内で同心円上に重ね合わせてインフレーション製膜することを特徴とする上記（１）〜（４）のいずれかに記載の傷付き防止フイルムの製造方法。
【発明の効果】
【０００９】
本発明により、巻き戻しが容易でない欠点、接着力が強すぎる欠点、季節変動特性のある欠点、傷付き防止貼着時の剥離繰り出し性が悪い欠点、剥離調整剤を使用する欠点、剥離防塵フイルムの自然崩壊による廃棄困難の欠点、それ自体が埃を作り出す欠点、製品ロスの少ない作業性生産性の悪い欠点等の全ての欠点を同時に解決する傷付き防止フイルムを提供することができた。
【発明を実施するための最良の形態】
【００１０】
本発明について、以下具体的に説明する。
本発明の傷付き防止フイルムにおいては、樹脂層Ａと接着性層Ｂと樹脂層Ｃとは、層Ａ、層Ｂ、層Ｃの順に構成される。Ａ、Ｂ、Ｃ層の合計全層厚みは３０〜２００μｍであり、好ましくは６０〜１５０μｍであることが本発明の目的を達成し易くて好ましい。
本発明の樹脂層Ａを構成する熱可塑性樹脂とは、水添成分を含有しない熱可塑性樹脂であって、例えば、ポリオレフィン系樹脂、アクリル系樹脂、芳香族ポリエステル系樹脂、ポリカーボネート系樹脂から選ばれる少なくとも１種からなる樹脂からなるものであり、その加工温度の適正な範囲が１６０〜２１０℃の範囲の樹脂である。水添成分を含有しない熱可塑性樹脂とは、接着性層Ｂを構成する水添ブロック共重合体樹脂と区別するための規定であり、ブタジエンで代表されるようなジエン成分を水添（水素添加）した成分を含有しない熱可塑性樹脂である。
【００１１】
ポリオレフィン系樹脂とは、低密度ポリエチレン、高密度ポリエチレン（直鎖状ポリエチレン）、メタロセン法で得られた直鎖低密度ポリエチレン、ポリプロピレン樹脂などの脂肪族オレフィン系高分子重合体の総称である。
アクリル系樹脂とは、ポリメタアクリル酸共重合体樹脂の総称である。また、芳香族ポリエステル系樹脂とは、ポリエチレンテレフタレート（ＰＥＴ）と称される芳香族系ポリエステル樹脂の他に、該ＰＥＴと共重合し得るコモノマーを５０重量％以下含有する芳香族ポリエステル共重合体も包含される。
樹脂層Ａの厚みは、傷付き防止基材層として１０〜１００μｍあれば良い。１０μｍより薄いと傷付き防止効果が減少する傾向があるし、１００μｍを超えるとフイルムを巻き取り難くなり、作業性が悪化し易く好ましくない。また、Ａ層と下記のＢ層との厚み関係ではＡ／Ｂが４／１〜１／１が好ましく、より好ましくは２／１〜１．５／１の範囲である。
【００１２】
接着性層Ｂを構成する熱可塑性エラストマー樹脂とは、水添ブロック共重合体樹脂又はオレフィン系ブロック共重合体であり、その際、水添ブロック共重合体樹脂とは芳香族ビニル系化合物と共役ジエン系化合物とのブロック共重合体の水添ブロック共重合体である。水添ブロック共重合体としては、水添スチレンブタジエン共重合体ラバー（ＨＳＢＲ）や、スチレンエチレンブチレンブロック共重合体ラバー（ＳＥＢＲ）が挙げられ、オレフィンブロック共重合体には、エチレンプロピレンブチレン共重合体ラバー（プライムポリマー（株）製、商品名：プライムＴＰＯ）が挙げられる。
【００１３】
接着性層Ｂは、樹脂層Ａとは良く接着し、樹脂層Ｃとは、固着すること無く適度に接着し、適度に剥離性の指標である剥離繰り出し性を有する特性を有する樹脂である。この適度の剥離接着強度とは、Ｎ／ｃｍで表現されて、樹脂層Ａと接着性層Ｂとの剥離接着強度が０．５０Ｎ／ｃｍ以上でかつ接着性層Ｂと樹脂層Ｃとの剥離接着強度が０．０１〜０．１００Ｎ／ｃｍであることを特徴とする傷付き防止フイルムであることが好ましい。樹脂層Ａと接着性層Ｂとの剥離接着強度が０．５０Ｎ／ｃｍ未満では、防塵剥離フイルム層Ｃを剥離した時に剥離してはならない樹脂層Ａと接着性層Ｂが剥離し易くなり好ましくない。また、接着性層Ｂと樹脂層Ｃとの剥離接着強度が０．０１Ｎ／ｃｍ未満では、ロール状に巻かれた傷付き防止フイルムを巻き戻す時にすでに樹脂層Ｃが剥離してしまって貼着保護作業不能になる可能性が出てきて好ましくない。また、接着性層Ｂと樹脂層Ｃとの剥離接着強度が０．１０Ｎ／ｃｍを超えると、剥離作業がし難くなる欠点がある。
【００１４】
この接着性強度は、樹脂Ｂと樹脂Ｃとを幅３ｃｍの短冊状に切り出し１８０度剥離でその強度をインストロン引っ張り試験機で３ｍｍ／１ｓｅｃの速度で剥離接着強度を測定した時の値をＮ／ｃｍで表したものである。なお、接着強度及び接着剥離強度については、樹脂層Ａと接着性層Ｂとの接着強度は、接着性層Ｂと樹脂層Ｃとの接着剥離強度より強くなければならない。
接着性層Ｂの厚みは、接着剥離層として５〜３０μｍあれば良い。５μｍより薄いとインフレーションフイルムを製造する場合に均一性が保てなくなり易い、３０μｍ以上であると同じくインフレーションフイルムを製造する場合に均一性が保てなくなり易く作業性が悪くなり易い。なお、接着性層Ｂを構成する樹脂は、その樹脂加工温度の適正な範囲が１６０〜２１０℃の範囲である樹脂であることが好ましい。この接着性層Ｂの樹脂は、特にポリ乳酸生分解性樹脂に対しては、剥離後に再接着可能であることが特徴的であり、剥離後に修正再使用が可能である。接着性層Ｂの樹脂は、数平均分子量が５００より低すぎると樹脂がはがれて表面の傷付きを防止を必要とする板やその他の物品の表面に付着し商品価値を下げる可能性がある。
【００１５】
樹脂層Ｃを構成する生分解性樹脂とは、本発明の防塵剥離フイルム樹脂層を構成する層の生分解性樹脂であり、生分解性樹脂とは、種々の生分解性ポリエステルであり、具体的にはポリ乳酸、あるいはコハク酸、グルタル酸、アジピン酸、ピメリン酸、スベリン酸、アゼライン酸、セバシン酸、ウンデカン二酸、ドデカン二酸、シクロペンタンジカルボン酸およびシクロヘキサンジカルボン酸等の通常、炭素数が３〜１２の二塩基性カルボン酸とエチレングリコール、トリエチレングリコール、１，４−ブタンジオール、ペンタメチレングリコール、１，８−オクチレングリコール、ナノメチレングリコール、デカメチレングリコール等の通常、炭素数が２〜１０のグリコールから任意に選ばれた１種あるいは２種以上のジカルボン酸とグリコールの脱水縮合あるいはそれに続く脱グリコール反応により得られる生分解性を有する脂肪族ポリエステル、あるいは芳香族ジカルボン酸、脂肪族グリコール、およびスルホン酸金属塩基を核置換基として有する芳香族ジカルボン酸からなる生分解性を有する芳香族系ポリエステルが挙げられる。
【００１６】
この生分解性脂肪族ポリエステルの１つは下記一般式（１）で示される脂肪族ジオールと脂肪族ジカルボン酸とからなる脂肪族ポリエステルである。
【化１】
2007261233.tif 000002
（式中、Ｒ1 は炭素数１〜８の炭化水素を表し、Ｒ2 は炭素数１〜８の炭化水素を表し、ｌは１００〜２０００の整数を表す。）
【００１７】
他の一つの生分解性脂肪族ポリエステルは下記一般式の一般式（２）で表される脂肪族ヒドロキシカルボン酸の重縮合ポリエステルである。
【化２】
2007261233.tif 000003
（式中、Ｒ3 は炭化水素１〜６の炭化水素を表し、ｘは１００〜２０００の整数を表す。）
これらの中でも、融点が７５℃以上のポリ乳酸、コハク酸などの脂肪族系ポリエステルが、接着性樹脂との接着性、剥離性、季節変動特性、透明性、強度、柔軟性といったフイルム物性に優れるので好ましい。
【００１８】
ポリ乳酸生分解性ポリエステルである本発明に係わるポリ乳酸は、乳酸の構造単位がＬ−乳酸であるポリ（Ｌ−乳酸）、構造単位がＤ−乳酸であるポリ（Ｄ−乳酸）、更にはＬ−乳酸とＤ−乳酸の混合物（ラセミ体）であるポリ（ＤＬ−乳酸）等の乳酸の単独重合体、及び乳酸を主成分とし、乳酸以外の共重合可能なコモノマーを少割合、例えばグリコール酸５０重量％未満、好ましくは３０重量％以下、より好ましくは１０重量％以下の割合で共重合したコポリマー、あるいはこれら重合体の混合物等の乳酸を主成分とする重合体である。
乳酸と共重合可能なコモノマーとしては、例えば、３−ヒドロキシブチレート、カプロラクトン、グリコール酸などを挙げることができる。これらの中でも乳酸のみからなる単独重合体は透明性に優れているので好ましく使用できる。かかるポリ乳酸の重合法としては、縮重合法、開環重合法など公知のいずれの方法も採用することができる。例えば、縮重合法ではＬ−乳酸またはＤ−乳酸あるいはこれらの混合物を直接脱水縮重合して任意の組成を持ったポリ乳酸を得ることができる。
【００１９】
また、開環重合法では乳酸の環状２量体であるラクチドを、必要に応じて重合調整剤等を用いながら、触媒を使用し、開環重合してポリ乳酸を得ることができる。ラクチドにはＬ−乳酸の２量体であるＬ−ラクチド、Ｄ−乳酸の２量体であるＤ−ラクチド、さらにＬ−乳酸とＤ−乳酸からなるＤＬ−ラクチドがあり、これらを必要に応じて混合して重合することにより任意の組成、結晶性を有するポリ乳酸を得ることができる。
ポリ乳酸の分子量増大を目的として少量の鎖延長剤、例えば、ジイソシアネート化合物、エポキシ化合物、酸無水物などを使用することができる。ポリ乳酸の重量平均分子量は通常６万〜１００万の範囲にあり、この範囲を下回る場合は用途によっては強度物性がほとんど発現されない可能性があり、一方、この範囲を上回る場合には、溶融粘度が高すぎて流動性が悪く最適加工温度を外れ易くフイルム成形加工性に極めて劣り、均一フイルムを作り難い欠点がある。
【００２０】
一方で、芳香族ポリエステルからなる生分解性ポリエステルの他の例としての本発明に係わる芳香族ポリエステルは、生分解性を有するものであり、好ましくはスルホン酸金属塩基を核置換基として有する芳香族ジカルボン酸を１共重合成分として含むポリエステルであり、より具体的には、芳香族ジカルボン酸、脂肪族グリコール、およびスルホン酸金属塩基を核置換基として有する芳香族ジカルボン酸、それに必要に応じて脂肪族ジカルボン酸または脂肪族ヒドロキシカルボン酸を加え、それらの成分間で重縮合反応を行って得られるポリエステルである。芳香族ポリエステルの好ましい組成は、芳香族ジカルボン酸成分に由来する単位が３０〜４９．９モル％、脂肪族グリコール成分に由来する単位が３５〜５０モル％、スルホン酸金属塩基を置換基として有する芳香族または脂肪族ジカルボン酸成分に由来する単位が０．１〜５モル％、および脂肪族ジカルボン酸または脂肪族ヒドロキシカルボン酸成分に由来する単位が０〜３０モル％（ここで、全単位の合計が１００モル％である）である。また得られるフイルムに可撓性、生分解性等の性能を付与し、また向上させるために、さらに脂肪族ジカルボン酸または脂肪族ヒドロキシカルボン酸を共重合成分として加えた多成分系のポリエステルであってもよい。
【００２１】
また、生分解性樹脂（Ａ）としては、微生物が生成するポリ−３−ヒドロキシアルカノエート系のポリエステルも好適である。微生物により発酵法で生産されるポリエステルとして、ポリ−３−ヒドロキシブチレート、３−ヒドロキシブチレートと３−ヒドロキシバリレートのランダム共重合体、３−ヒドロキシブチレートと４−ヒドロキシブチレートのランダム共重合体、３−ヒドロキシブチレートと３−ヒドロキシバリレートと４−ヒドロキシブチレートの３元共重合体等が挙げられる。また、これらの混合物も使用される。例えば、米国メタポリックス社では、水素細菌にプロピオン酸とグルコースを与えて発酵法で３−ヒドロキシブチレートと３−ヒドロキシバリレートのランダム共重合体を生産し、バイオポールの商品名で販売している。
３−ヒドロキシブチレートと３−ヒドロキシバリレートとの共重合比としては、３−ヒドロキシバリレートの含有量が２〜２０モル％の共重合体が望ましい。好ましくは、３−ヒドロキシバリレートの含有量が５〜１５モル％の共重合体である。前記３−ヒドロキシブチレートと３−ヒドロキシバリレートの共重合体には、必要に応じて可塑剤、安定剤、無機物等を添加して使用する場合がある。
【００２２】
生分解性樹脂（Ｃ）としては、脂肪族二塩基酸と二価アルコールの縮合重合により合成される各種の脂肪族ポリエステル等が使用される。例えば、コハク酸、アジピン酸とエチレングリコール、１，４ブタンジオールの縮合重合により得られるポリエチレンサクシネート、ポリエチレンアジペート、ポリテトラメチレンアジペート等の脂肪族ポリエステル等が使用される。また、３官能又は４官能の多価アルコール、オキシカルボン酸及び多価カルボン酸、若しくはその無水物から合成した脂肪族ポリエステル等も使用することができる。又、これらの混合物も使用される。生分解性樹脂（Ｃ）としては、ポリ乳酸が使用されるが、ポリグリコール酸等の脂肪族ポリエステルを使用することもできる。
また、生分解性樹脂フイルムの材質の具体例としては、直鎖状ポリエステル樹脂、ポリ乳酸系樹脂、天然ゴム系の生分解性樹脂、生分解性ポリカプロラクトン系樹脂、ポリビニルアルコールあるいはその変性物である生分解性樹脂、脂肪族ポリエステル・ポリエーテル共重合体などの生分解性樹脂などが挙げられる。これら生分解性の材質の中でも、特にポリ乳酸系樹脂を用いることが特に好ましい。さらにこれらのフイルムには本発明の効果を損なわない限り色素、紫外線吸収剤、熱酸化安定剤などを添加しても良く、フイルムの表面をコロナ処理、プラズマ処理、サンドマット加工などの処理を施すことをあらかじめ設けたものでもよい。
【００２３】
また、生分解性樹脂としては、各種の生分解性樹脂を使用することができ、例えば、ポリ乳酸、ポリカプロラクトン、ポリブチレンサクシネート、ポリ（ブチレンサクシネート／アジペート）、ポリ（ブチレンサクシネート／カーボネート）、ポリエチレンサクシネート、ポリ（ブチレンサクシネート／テレフタレート）、ポリ（ブチレンアジペート／テレフタレート）、ポリビニルアルコール、ポリヒドロキシブチレート、修飾澱粉、酢酸セルロース等が挙げられ、中でもポリ乳酸、ポリブチレンサクシネート、ポリ（ブチレンサクシネート／アジペート）を使用することができる。これらの混合物も有用である。
樹脂層Ｃの厚みは、防塵剥離層として５〜３０μｍあれば良い。５μｍより薄いとインフレーションフイルムを製造する場合に均一性が保てなくなり易く、３０μｍを超えると廃棄作業性が悪くなり易い。なお、樹脂層Ｃは、その樹脂加工温度の適正な範囲が１６０〜２１０℃の範囲である樹脂が好ましい。樹脂Ａ、樹脂Ｂ及び樹脂Ｃの加工適正温度範囲が近いということは、フィードブロック積層フイルムのインフレーション製膜には生産性を引き出す上でもフイルムの均一性にも有用なことである。
【００２４】
本発明の傷付き防止フイルムは、水添成分の無い熱可塑性樹脂からなる樹脂層Ａと、水添ブロック共重合体からなる接着性層Ｂと、生分解性樹脂層からなる樹脂層Ｃとをフィードブロック法で口金内で同心円上に重ね合わせて円形口金スリットからインフレーション製膜する製法で作られる。即ち、従来方法のこの３層傷付き防止フイルムを製造するのに、先ずポリオレフィンフイルムの上に接着層を有する２層フイルムを用意して、別に硬い性質があり接着性と剥離性を兼ね備えたポリエチレンメタアクリル酸共重合体フイルムを用意して接着層の上にＴダイラミネーション法で張り合わせ３層にする方法が採用されているが、該製造方法では、張り合わせた幅両端が製品ロスになり、また製造方法も別々に用意してフイルムを張り合わせる方法をとるので作業性生産性が悪いという欠点があったが本発明の方法ではその欠点も解消される。
【実施例】
【００２５】
本発明を実施例等に基づいてさらに具体的に説明するが、本発明はこれら実施例などにより何ら限定されるものであない。
［実施例１］
低密度ポリエチレン樹脂（ＬＤＰＥ）（旭化成ケミカルズ（株）製、商品名：Ｍ３２４０、ＭＩ：４．０、密度０．９３２ｇ／ｃｃ）を樹脂層Ａ（基材層）とし、接着性樹脂（水添スチレンブタジエンラバー）（日本合成ゴム（株）製、商品名：ダイナロン１３２１Ｐ、スチレン含有量１０重量％、比重０．８９、ＭＦＲ：１０）を接着性層Ｂ（中間層）、リリース層（防塵剥離フイルム層）として生分解性樹脂のポリ乳酸の脂肪族ポリエステル樹脂（昭和高分子（株）製、商品名：ビオノーレ３００１）を樹脂層Ｃ（外層）に、基材層４０μｍ、粘着層２０μｍ、リリース層を１５μｍとなるようにフィードブロック法、インフレーション共押出成形法により樹脂温度１８０℃で表面保護傷付き防止フイルムを作製した。このフイルムを用いてアクリル板へリリース層を粘着樹脂層より剥離させながら貼り合わせ加工を行った。この保護フイルムの粘着樹脂層は押出機よりシートとして巻取るまでに安定板、ガイドロールへの接触、雰囲気による塵埃汚染を防塵回避しピュアーな状態で３層積層傷付き防止フイルムを生産することができた。
【００２６】
このフイルムの接着剥離強度は樹脂層Ａと接着性層Ｂとは測定不能の強い強度を示した。接着性層Ｂと樹脂層Ｃとの接着剥離強度は０．０３Ｎ／ｃｍであった。
得られた本発明の傷付き防止フイルムは、傷付き防止を必要とする表面梨地のアクリル樹脂物品に対して防塵フイルムを剥離しながら貼着し、巻き戻しが容易でない欠点、接着力が強すぎる欠点、季節変動特性のある欠点、傷付き防止貼着時の剥離繰り出し性が悪い欠点、剥離調整剤を使用する欠点、剥離防塵フイルムの自然崩壊による廃棄困難の欠点、それ自体が埃を作り出す欠点、製品ロスの少ない作業性生産性の悪い欠点等の全ての欠点を同時に解決する３層積層の傷付き防止フイルムであった。
【００２７】
［実施例２］
ポリプロピレン樹脂（商品名：ウインティックＷＦＸ４ＴＡ）を樹脂層Ａ（基材層）とし、接着性樹脂（商品名：ダイナロン１３２１Ｐ）を接着性層Ｂ（中間層）、リリース層（防塵剥離フイルム層）として生分解性樹脂のポリ乳酸のポリエステル樹脂（商品名：ビオノーレ３００１）を樹脂層Ｃ（外層）に、基材層４０μｍ、粘着層２０μｍ、リリース層を１５μｍとなるように実施例１同様にインフレーション共押出成形法によって表面保護フイルムを作製した。このフイルムを用いてアクリル板へリリース層を粘着樹脂層より剥離させながら貼り合わせ加工を行った。この保護フイルムの粘着樹脂層は押出し機よりシートとして巻取るまでに安定板、ガイドロールへの接触、雰囲気による汚染を回避しピュアーな状態で生産することができた。
【００２８】
［実施例３］
高密度ポリエチレン樹脂（ＨＤＰＥ）（旭化成ケミカルズ（株）製、商品名：Ｌ−４４７０，ＭＩ７．０、密度０．９４４ｇ／ｃｍ3 ）を樹脂層Ａ（基材層）とし、接着性樹脂として水添スチレン・ブタジエンラバー（日本合成ゴム（株）製、商品名：ダイナロン１３２１Ｐ、スチレン含有量１０重量％、比重０．８９、ＭＦＲ；１０）を接着性層Ｂ（中間層）、リリース層（防塵剥離フイルム層）として生分解性樹脂のポリ乳酸の脂肪族ポリエステル樹脂（昭和高分子（株）製、商品名：ビオノーレ３００１）を樹脂層Ｃ（外層）に、基材層４０μｍ、粘着層２０μｍ、リリース層を２５μｍとなるようにＴダイ法により樹脂温度１９０℃で表面保護傷付き防止フイルムを作製した。
このフイルムを用いて評価した結果は、実施例１とほぼ同様であった。
【００２９】
［実施例４］
高密度ポリエチレン樹脂（ＨＤＰＥ）（旭化成ケミカルズ（株）製、商品名：Ｌ−４４７０，ＭＩ７．０、密度０．９４４ｇ／ｃｍ3 ）を樹脂層Ａ（基材層）とし、接着性樹脂としてエチレン・ポロピレンブロック共重合体（ポライムポリマー（株）社製、商品名：プライムＴＰＯＦ３７４０、エチレン含有量：４重量％、ＭＩ：４．５）を接着性層Ｂ（中間層）、リリース層（防塵剥離フイルム層）として生分解性樹脂のポリ乳酸の脂肪族ポリエステル樹脂（昭和高分子（株）製、商品名：ビオノーレ１００１）を樹脂層Ｃ（外層）に、基材層４０μｍ、粘着層２０μｍ、リリース層を２５μｍとなるようにフィードブロック法インフレーション共押出成形法により樹脂温度１９０℃で表面保護傷付き防止フイルムを作製した。
このフイルムを用いて評価した結果は、実施例１とほぼ同様であった。
【００３０】
［比較例１］
高密度ポリエチレン樹脂（商品名：Ｌ−４４７０）を樹脂層Ａ（基材層）とし、接着性樹脂（商品名：ダイナロン１３２１Ｐ）を接着性層Ｂ（中間層）、リリース層として低密度ポリエチレン樹脂（商品名：Ｍ１９２０）を樹脂層Ｃ（外層）に、基材層４０μｍ、粘着層２０μｍ、リリース層１５μｍとなるように実施例１同様のインフレーション共押出成形によって表面保護フイルムを作製した。
このフイルム構成では、粘着樹脂の中間層とリリース層の低密度ポリエチレン（ＬＤＰＥ）層と剥離することができなかった。
【００３１】
［比較例２］
高密度ポリエチレン樹脂（商品名：Ｌ−４４７０）を樹脂層Ａ（基材層）とし、接着性樹脂（商品名：ハイブラー７３１１）を樹脂層Ｃ（外層）に、基材層４０μｍ、粘着層２０μｍとなるようにインフレーション共押出成形によって表面保護フイルムを作製した。この構成のフイルムではシートで巻き取るまでの工程で、安定板、ガイドロール等への接触による汚染、作業場内の雰囲気による汚染によって防塵できずピュアーな粘着層をが製造することができなかった。
【産業上の利用可能性】
【００３２】
本発明の傷付き防止フイルム（マスキングフイルム）は、ガラス光学物品、金属板やその加工製品、プラスチック板や加工製品について、表面の傷付きを防止する用途の分野で好適に利用できる。